ТВЕРДЫЙ СПЛАВ, УСИЛЕННЫЙ СВЕРХТВЕРДЫМ МАТЕРИАЛОМ

1. Твердый сплав, усиленный сверхтвердым материалом, содержащий твердый дисперсный материал и связующее, а также по меньшей мере одну структуру, включающую один основной кластер и множество сателлитных кластеров, имеющих меньший размер, чем основной кластер, и расположенных вокруг на расстоянии от него, причем основной кластер и каждый сателлитный кластер содержат множество прилегающих друг к другу частиц сверхтвердого материала.
2. Твердый сплав по п.1, в котором частицы сверхтвердого материала представляют собой алмаз.
3. Твердый сплав по п.1 или 2, в котором каждый сателлитный кластер имеет средний объем, составляющий примерно менее 20% объема основного кластера.
4. Твердый сплав по п.1, в котором количество частиц сверхтвердого материала в каждом сателлитном кластере составляет примерно менее 20% от количества частиц сверхтвердого материала в основном кластере.
5. Твердый сплав по п.1, в котором основной кластер включает кольцо или оболочку из частиц сверхтвердого материала и твердого материала, окружающих область, содержащую связующее и существенно меньшее количество сверхтвердого материала.
6. Твердый сплав по п.5, в котором вышеуказанная область в основном не содержит частиц сверхтвердого материала.
7. Твердый сплав по п.1, в котором основной кластер включает частицу сверхтвердого материала, непосредственно связанную с кольцом или оболочкой из частиц сверхтвердого материала и твердого материала.
8. Твердый сплав по п.1, в котором основной кластер включает множество прилегающих друг к другу частиц сверхтвердого материала и частицы твердого материала, распределенные в прилегающих друг к другу частицах сверхтвердого материала.
9. Твердый сплав по п.1, в котором твердый материал включает карбид металла, оксид металла или нитрид металла, субоксид бора или карбид бора.
3
2
7
3
2
2
2
2
4
3
10. Твердый сплав по п.1, в котором твердый материал выбран из группы, включающей WC, TiC, VC, CrC, CrC, ZrC, МоС, HfC, NbC, NbC, ТаС, ТаС, WC, SiC и AlC.
11. Твердый сплав по п.1, в котором связующим веществом является металл или металлический сплав, содержащий один или несколько металлов, включающих кобальт, железо или никель.
3
2
3
3
12. Твердый сплав по п.1, в котором связующее вещество дополнительно содержит интерметаллид, включающий NiAl, NiAl и NiAl, CoSn, NiCrP, NiCrB и NiP.
13. Твердый сплав по п.1, в котором объемное содержание связующего вещества находится в пределах то 1 до 40 об.%.
14. Твердый сплав по п.1, в котором размер основного кластера по меньшей мере в два раза больше среднего размера каждого из сателлитных кластеров.
15. Твердый сплав по п.1, в котором размеры частиц сверхтвердого материала находятся в пределах примерно от 0,1 до 5000 мкм.
16. Твердый сплав по п.1, в котором содержание сверхтвердого материала в твердом сплаве, усиленном сверхтвердым материалом, находится в пределах от 20 до 60 об.%.
17. Твердый сплав по п.1, в котором размеры частиц твердого материала находятся в пределах примерно от 0,5 до 100 мкм.
18. Твердый сплав по п.1, в котором содержание твердого материала в твердом сплаве, усиленном сверхтвердым материалом, находится в пределах от 20 до 80 об.%.
19. Твердый сплав по п.1, в котором упомянутая структура имеет в основном изотропный характер.
20. Твердый сплав по п.1, который включает множество структур, распределенных в твердом сплаве.
21. Твердый сплав по п.1, в основном не включающий графит.
22. Способ изготовления твердого сплава, усиленного сверхтвердым материалом, в котором осуществляют формование заготовки, содержащей частицы сверхтвердого материала, частицы твердого материала и по меньшей мере одно связующее вещество или вещество, способное превращаться в связующее вещество; подвергают заготовку воздействию температуры, равной по меньшей мере 500°С, и давления, при котором сверхтвердый материал не обладает термодинамической устойчивостью, для создания спеченной массы; и подвергают эту спеченную массу воздействию давления и температуры, при которых сверхтвердый материал обладает термодинамической устойчивостью.
23. Способ по п.22, включающий воздействие на массу давлением по меньшей мере около 3 ГПа.
24. Способ по п.22, в котором термообработка заготовки проводится под приложенным давлением менее 300 МПа.
25. Вставка для инструмента, содержащая твердый сплав, усиленный сверхтвердым материалом, по п.1.